(57)【特許請求の範囲】
【請求項１】
（Ａ）エポキシ樹脂と、
（Ｂ）フェノール性水酸基を２個以上含む化合物と、
（Ｃ）無機充填剤と、
（Ｄ）硬化促進剤と
離型剤と、
を含む半導体封止用エポキシ樹脂組成物であって、
前記（Ａ）エポキシ樹脂が下記一般式（１）で表される構造を有するエポキシ樹脂（Ａ１）を全エポキシ樹脂中の２０重量％以上の割合で含み、前記（Ｃ）無機充填剤が全組成物中に８６重量％以上、９２重量％以下の割合で含まれ、
前記（Ｂ）フェノール性水酸基を２個以上含む化合物がフェニレン骨格及び／又はビフェニレン骨格を有するフェノールアラルキル樹脂、もしくはフェニレン及び／又はビフェニレン骨格を有するナフトールアラルキル樹脂を含み、
前記離型剤が全樹脂組成物中に０．０３重量％以上１．０重量％以下の割合で含まれ、
前記硬化促進剤が、テトラ置換ホスホニウム化合物、ホスホベタイン化合物、ホスフィン化合物とキノン化合物との付加物、１，８−ジアザビシクロ（５，４，０）ウンデセン−７、ホスホニウム化合物とシラン化合物との付加物、の群から選ばれる１種以上であり、さらに該樹脂組成物を金型温度１７５℃、成形圧力９．８ＭＰａ、硬化時間１２０秒の条件下で成形した直径１００ｍｍ、厚さ３ｍｍの円盤状硬化物における下記（イ）式で算出される収縮率が０．４０％以上、０．６５％未満であることを特徴とする半導体封止用エポキシ樹脂組成物。
【化１】
0005320714.tif 000029
（ただし、上記一般式（１）において、Ａｒは炭素数６〜２０の芳香族基、Ｒ１は炭素数１〜６の炭化水素基、Ｒ３は水素、炭素数１〜４の炭化水素基又は炭素数６〜２０の芳香族基であり、互いに同じであっても異なっていてもよい。Ｒ２は炭素数１〜４の炭化水素
基で、Ｗ１は酸素原子又は硫黄原子である。ａは０〜１０の整数であり、ｂは１〜３の整数である。ｍ、ｎはモル比を表し、０＜ｍ＜１、０＜ｎ＜１で、ｍ＋ｎ＝１、かつ、ｍ／ｎは１／１０〜１／１である。）
収縮率（％）＝｛（１７５℃での金型キャビティの内径寸法）−（２５℃での円盤状硬化物の外径寸法）｝／（１７５℃での金型キャビティの内径寸法）×１００（％）
（イ）
【請求項２】
前記半導体封止用エポキシ樹脂組成物を、金型温度１７５℃、成形圧力９．８ＭＰａ、硬化時間１２０秒の条件下で成形した後、１７５℃で４時間後硬化させた、幅４ｍｍ、厚さ３ｍｍ、長さ１５ｍｍの試験片の長さ方向について、熱機械分析法（ＴＭＡ）により測定した、成形、後硬化後の硬化物のガラス転移温度より低い領域における線膨張係数が０．６×１０−５／℃以上、１．２×１０−５／℃以下であることを特徴とする請求項１に記載の半導体封止用エポキシ樹脂組成物。
【請求項３】
前記半導体封止用エポキシ樹脂組成物を、金型温度１７５℃、成形圧力９．８ＭＰａ、硬化時間１２０秒の条件下で成形した、幅４ｍｍ、厚さ３ｍｍ、長さ１５ｍｍの試験片の長さ方向について、熱機械分析法（ＴＭＡ）により測定した、成形後の硬化物のガラス転移温度が１００℃以上、１２５℃以下であることを特徴とする請求項２に記載の半導体封止用エポキシ樹脂組成物。
【請求項４】
前記半導体封止用エポキシ樹脂組成物を、金型温度１７５℃、成形圧力９．８ＭＰａ、硬化時間１２０秒の条件下で成形した、幅４ｍｍ、厚さ３ｍｍ、長さ１５ｍｍの試験片の長さ方向について、熱機械分析法（ＴＭＡ）により測定した、成形後の硬化物のガラス転移温度を超える領域における線膨張係数が２．２×１０−５／℃以上、４．０×１０−５／℃以下であることを特徴とする請求項３に記載の半導体封止用エポキシ樹脂組成物。
【請求項５】
前記半導体封止用エポキシ樹脂組成物を、金型温度１７５℃、成形圧力９．８ＭＰａ、硬化時間１２０秒の条件下で成形した後、１７５℃で４時間後硬化させた、幅４ｍｍ、厚さ３ｍｍ、長さ１５ｍｍの試験片の長さ方向について、熱機械分析法（ＴＭＡ）により測定した、成形、後硬化後の硬化物のガラス転移温度が１１０℃以上、１４０℃以下であることを特徴とする請求項４に記載の半導体封止用エポキシ樹脂組成物。
【請求項６】
前記一般式（１）で表される構造を有するエポキシ樹脂（Ａ１）が、フェノール性水酸基含有芳香族類、アルデヒド類、下記一般式（２）で表される化合物（Ｊ）とを共縮合して得られたフェノール樹脂類をエピクロルヒドリンでグリシジルエーテル化したエポキシ樹脂であることを特徴とする請求項５に記載の半導体封止用エポキシ樹脂組成物。
【化６】
0005320714.tif 000030
（ただし、上記一般式（２）において、Ａｒは炭素数６〜２０の芳香族基、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ａは０〜１０の整数であり、ｂは１〜３の整数である。）
【請求項７】
前記一般式（１）で表される構造を有するエポキシ樹脂（Ａ１）が、下記一般式（３）で表される構造を有するエポキシ樹脂であることを特徴とする請求項５又は請求項６に記
載の半導体封止用エポキシ樹脂組成物。
【化７】
0005320714.tif 000031
（ただし、上記一般式（３）において、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【請求項８】
前記一般式（３）で表される構造を有するエポキシ樹脂が、下記一般式（４）で表される構造を有するエポキシ樹脂であることを特徴とする請求項７に記載の半導体封止用エポキシ樹脂組成物。
【化８】
0005320714.tif 000032
（ただし、上記一般式（４）において、Ｒ１は炭素数１〜６の炭化水素基であり、互いに同じであっても異なっていてもよい。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【請求項９】
請求項１ないし請求項８のいずれかに記載の半導体封止用エポキシ樹脂組成物の硬化物により半導体素子を封止してなることを特徴とする半導体装置。
【発明の詳細な説明】
【技術分野】
【０００１】
本発明は、半導体封止用エポキシ樹脂組成物及び半導体装置に関するものである。
【背景技術】
【０００２】
近年、集積回路（ＩＣ）、大規模集積回路（ＬＳＩ）、超大規模集積回路（ＶＬＳＩ）等の電子部品や半導体装置の高密度化、高集積化に伴い、それらの実装方式は、挿入実装から表面実装に移り変わりつつある。それに伴い、リードフレームの多ピン化及びリードの狭ピッチ化が要求されており、小型・軽量でかつ多ピン化に対応できる表面実装型のＱＦＰ（Ｑｕａｄ  Ｆｌａｔ  Ｐａｃｋａｇｅ）等が各種の半導体装置に用いられている。そしてその半導体装置は、生産性、コスト、信頼性等のバランスに優れることから、エポキシ樹脂組成物を用いて封止されるのが主流となっている。
【０００３】
また、更なる多ピン化、高速化に対応し半導体装置の表面実装化が促進されるなかで、半田実装の温度が鉛フリー化に伴い高くなることにより、信頼性のレベルが厳しくなっている。一方で、生産性向上、コスト削減の観点からは半導体装置の封止成形に関し、成形金型のクリーニングの短縮や成形不良による歩留低下を防ぐために連続成形性が重要な課題となっている。連続成形性を改善するためには、以下の特性改善が必要であることが既に知られている。
すなわち、
１）硬化性の向上
２）効果的離型剤の添加
３）成形時の収縮率を大きくする
等である。
【０００４】
１）に関しては、硬化性の高いエポキシ樹脂と硬化剤とを組み合わせる方法や効果的な硬化促進剤を添加する方法がある（例えば、特許文献１参照。）が、硬化性を高くすると硬化する前の樹脂組成物の貯蔵時における保存安定性が低下する問題や、封止成形時において硬化が制御し難くなり、充填不良、ボイド、界面での応力等が発生する問題が起こり、半導体装置の信頼性低下の原因になるといった問題があった。
【０００５】
また、２）に関しては、適切なワックスの選択、添加量の調整により連続性形成性を向上させることは可能である（例えば、特許文献２参照。）が、相反してワックス起因により信頼性が低下する等の問題があった。
【０００６】
３）に関しては、成形時の収縮率を大きくすればするほど金型からの離型性が向上し、連続成形性が向上する効果が得られるものである。成形時の収縮率は、金型温度から室温に冷却される間における樹脂成分の反応収縮と、樹脂硬化物の線膨張に係る熱収縮とを合せたものであり、成形時の収縮率を大きくするための１手段として、樹脂成分の反応収縮を大きくする方法が考えられるが、半導体封止材料用途として既知であるエポキシ樹脂、フェノール樹脂系硬化剤の組み合わせでは、大幅に反応収縮を大きくする組み合わせは見出されていない。また、無機充填剤の含有量を低下させることにより反応収縮及び熱収縮を大きくする方法が考えられ、そうした点を開示している文献もある（例えば、特許文献３参照。）ものの、この方法では線膨張係数の上昇、内部応力の増加等を伴い、半導体装置としての信頼性が低下する恐れがあった。更に、エポキシ樹脂のエポキシ基とフェノール樹脂系硬化剤のフェノール性水酸基との当量比をずらす方法により反応収縮を大きくする方法も考えられるが、従来の樹脂系において所望する反応収縮が得られる程度まで当量比をずらした場合には、相反事象として架橋密度の低下に伴いスティッキング性が増長されることにより、離型が悪くなり好ましくない。以上のような点から、信頼性と連続成形性を両立させることは困難であった。
【０００７】
【特許文献１】特開２００３−１２８７５７号公報
【特許文献２】特開２００２−２２０４３４号公報
【特許文献３】特開２００３−００２９５４号公報
【発明の開示】
【発明が解決しようとする課題】
【０００８】
本発明は、半導体封止工程における連続生産性に優れ、且つ信頼性が良好な半導体封止用エポキシ樹脂組成物及びそれを用いて半導体素子を封止してなる半導体装置を提供するものである。
【課題を解決するための手段】
【０００９】
本発明の半導体封止用エポキシ樹脂組成物は、（Ａ）エポキシ樹脂と、（Ｂ）フェノール性水酸基を２個以上含む化合物と、（Ｃ）無機充填剤と、（Ｄ）硬化促進剤とを含む半導体封止用エポキシ樹脂組成物であって、前記（Ａ）エポキシ樹脂が下記一般式（１）で表される構造を有するエポキシ樹脂（Ａ１）を全エポキシ樹脂中の２０重量％以上の割合で含み、前記（Ｃ）無機充填剤が全組成物中に８６重量％以上、９２重量％以下の割合で含まれ、さらに該樹脂組成物を金型温度１７５℃、成形圧力９．８ＭＰａ、硬化時間１２０秒の条件下で成形した直径１００ｍｍ、厚さ３ｍｍの円盤状硬化物における下記（イ）式で算出される収縮率が０．４０％以上、０．６５％未満であることを特徴とする。
【００１０】
【化１】
0005320714.tif 000002
（ただし、上記一般式（１）において、Ａｒは炭素数６〜２０の芳香族基、Ｒ１は炭素数１〜６の炭化水素基、Ｒ３は水素、炭素数１〜４の炭化水素基又は炭素数６〜２０の芳香族基であり、互いに同じであっても異なっていてもよい。Ｒ２は炭素数１〜４の炭化水素基で、Ｗ１は酸素原子又は硫黄原子である。ａは０〜１０の整数であり、ｂは１〜３の整数である。ｍ、ｎはモル比を表し、０＜ｍ＜１、０＜ｎ＜１で、ｍ＋ｎ＝１、かつ、ｍ／ｎは１／１０〜１／１である。）
収縮率（％）＝｛（１７５℃での金型キャビティの内径寸法）−（２５℃での円盤状硬化物の外径寸法）｝／（１７５℃での金型キャビティの内径寸法）×１００（％）
（イ）
【００１１】
本発明の半導体封止用エポキシ樹脂組成物は、半導体封止用エポキシ樹脂組成物を、金型温度１７５℃、成形圧力９．８ＭＰａ、硬化時間１２０秒の条件下で成形した後、１７５℃で４時間後硬化させた、幅４ｍｍ、厚さ３ｍｍ、長さ１５ｍｍの試験片の長さ方向について、熱機械分析法（ＴＭＡ）により測定した、成形、後硬化後の硬化物のガラス転移温度より低い領域における線膨張係数が０．６×１０−５／℃以上、１．２×１０−５／℃以下であるものとすることができる。
【００１２】
本発明の半導体封止用エポキシ樹脂組成物は、半導体封止用エポキシ樹脂組成物を、金型温度１７５℃、成形圧力９．８ＭＰａ、硬化時間１２０秒の条件下で成形した、幅４ｍｍ、厚さ３ｍｍ、長さ１５ｍｍの試験片の長さ方向について、熱機械分析法（ＴＭＡ）により測定した、成形後の硬化物のガラス転移温度が１００℃以上、１２５℃以下であるものとすることができる。
【００１３】
本発明の半導体封止用エポキシ樹脂組成物は、半導体封止用エポキシ樹脂組成物を、金型温度１７５℃、成形圧力９．８ＭＰａ、硬化時間１２０秒の条件下で成形した、幅４ｍｍ、厚さ３ｍｍ、長さ１５ｍｍの試験片の長さ方向について、熱機械分析法（ＴＭＡ）により測定した、成形後の硬化物のガラス転移温度を超える領域における線膨張係数が２．２×１０−５／℃以上、４．０×１０−５／℃以下であるものとすることができる。
【００１４】
本発明の半導体封止用エポキシ樹脂組成物は、半導体封止用エポキシ樹脂組成物を、金型温度１７５℃、成形圧力９．８ＭＰａ、硬化時間１２０秒の条件下で成形した後、１７５℃で４時間後硬化させた、幅４ｍｍ、厚さ３ｍｍ、長さ１５ｍｍの試験片の長さ方向について、熱機械分析法（ＴＭＡ）により測定した、成形、後硬化後の硬化物のガラス転移温度が１１０℃以上、１４０℃以下であるものとすることができる。
【００１５】
本発明の半導体封止用エポキシ樹脂組成物は、前記一般式（１）で表される構造を有するエポキシ樹脂（Ａ１）が、フェノール性水酸基含有芳香族類、アルデヒド類、下記一般式（２）で表される化合物（Ｊ）とを共縮合して得られたフェノール樹脂類をエピクロルヒドリンでグリシジルエーテル化したエポキシ樹脂であるものとすることができる。
【００１６】
【化２】
0005320714.tif 000003
（ただし、上記一般式（２）において、Ａｒは炭素数６〜２０の芳香族基、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ａは０〜１０の整数であり、ｂは１〜３の整数である。）
【００１７】
本発明の半導体封止用エポキシ樹脂組成物は、前記一般式（１）で表される構造を有するエポキシ樹脂（Ａ１）が、下記一般式（３）で表される構造を有するエポキシ樹脂であるものとすることができる。
【００１８】
【化３】
0005320714.tif 000004
（ただし、上記一般式（３）において、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００１９】
本発明の半導体封止用エポキシ樹脂組成物は、前記一般式（３）で表される構造を有するエポキシ樹脂が、下記一般式（４）で表される構造を有するエポキシ樹脂であるものとすることができる。
【００２０】
【化４】
0005320714.tif 000005
（ただし、上記一般式（４）において、Ｒ１は炭素数１〜６の炭化水素基であり、互いに同じであっても異なっていてもよい。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００２１】
本発明の半導体装置は、上述の半導体封止用エポキシ樹脂組成物の硬化物により半導体素子を封止してなることを特徴とする。
【発明の効果】
【００２２】
本発明に従うと、連続成形性に優れ、信頼性が良好な半導体封止用エポキシ樹脂組成物及び半導体装置を得ることができる。
【発明を実施するための最良の形態】
【００２３】
本発明は、（Ａ）エポキシ樹脂と、（Ｂ）フェノール性水酸基を２個以上含む化合物と、（Ｃ）無機充填剤と、（Ｄ）硬化促進剤とを含む半導体封止用エポキシ樹脂組成物であって、（Ａ）エポキシ樹脂が一般式（１）で表される構造を有するエポキシ樹脂（Ａ１）を全エポキシ樹脂中の２０重量％以上の割合で含み、（Ｃ）無機充填剤が全組成物中に８６重量％以上、９２重量％以下の割合で含まれ、さらに該樹脂組成物を金型温度１７５℃、成形圧力９．８ＭＰａ、硬化時間１２０秒の条件下で成形した直径１００ｍｍ、厚さ３ｍｍの円盤状硬化物における収縮率（％）＝｛（１７５℃での金型キャビティの内径寸法）−（２５℃での円盤状硬化物の外径寸法）｝／（１７５℃での金型キャビティの内径寸法）×１００（％）が０．４０％以上、０．６５％未満であることにより、連続成形性に優れ、信頼性が良好なエポキシ樹脂組成物が得られるものである。以下、本発明の一実施形態について詳細に説明する。
【００２４】
本実施形態では、エポキシ樹脂（Ａ）として下記一般式（１）で表される構造を有するエポキシ樹脂（Ａ１）を用いる。該エポキシ樹脂を用いると、同じ無機充填剤含有量とした樹脂組成物での従来のエポキシ樹脂との比較において、成形時の収縮率が大きい硬化物を得ることができる。このため、エポキシ樹脂（Ａ）として下記一般式（１）で表される構造を有するエポキシ樹脂（Ａ１）を用い、かつ無機充填剤の配合割合を後述する特定範囲とすることにより、封止成形時における優れた連続成形性と半導体装置における良好な信頼性とを得ることができる。また、下記一般式（１）で表される構造を有するエポキシ樹脂（Ａ１）は、分子内に芳香族環炭素が多く、これを用いたエポキシ樹脂組成物の硬化物は耐燃性に優れ、吸水率が低くなるという特徴も有している。
【００２５】
【化１】
0005320714.tif 000006
（ただし、上記一般式（１）において、Ａｒは炭素数６〜２０の芳香族基、Ｒ１は炭素数１〜６の炭化水素基、Ｒ３は水素、炭素数１〜４の炭化水素基又は炭素数６〜２０の芳香族基であり、互いに同じであっても異なっていてもよい。Ｒ２は炭素数１〜４の炭化水素基で、Ｗ１は酸素原子又は硫黄原子である。ａは０〜１０の整数であり、ｂは１〜３の整数である。ｍ、ｎはモル比を表し、０＜ｍ＜１、０＜ｎ＜１で、ｍ＋ｎ＝１、かつ、ｍ／ｎは１／１０〜１／１である。）
【００２６】
一般式（１）で表される構造を有するエポキシ樹脂（Ａ１）におけるｍとｎとの比率ｍ／ｎとしては、１／１０〜１／１であることが好ましく、１／９〜１／２であることがより好ましい。ｍ／ｎの値が小さいほど、エポキシ樹脂の架橋密度が増大することにより反応収縮は大きくなるものの、逆にガラス転移温度が高くなり、また線膨張率も低くなることで熱収縮は小さくなるため、結果として成形時の収縮率全体としては小さくなることとなる。このため、ｍ／ｎの値が小さいほど、連続成形性を向上させる効果が得られ難くなり好ましくない。逆に、ｍ／ｎの値が大きいほど、先の効果と逆になり、成形時の収縮率は大きくなるものの、分子中における可塑的構造が増大するため、成形時に金型へのスティッキングが起き易すくなり好ましくない。ｍ／ｎが上記範囲内であると、スティッキング等の問題を起こすことなく、成形時の収縮率が大きな硬化物を得ることができるため、優れた連続成形性を得ることができる。また、ｍ／ｎが上記範囲内であると、耐燃性向上効果を得ることができる。また、上記範囲内であれば、樹脂粘度が高くなることによる樹脂組成物の流動性の低下を引き起こす恐れが少ない。
【００２７】
本実施形態で用いられる一般式（１）で表される構造を有するエポキシ樹脂（Ａ１）としては、特に限定するものではないが、例えば、下記一般式（４）で表される構造を有するエポキシ樹脂、下記一般式（５）で表される構造を有するエポキシ樹脂、下記一般式（６）で表される構造を有するエポキシ樹脂、下記一般式（７）で表される構造を有するエポキシ樹脂等が挙げられる。耐燃性の観点からは、下記一般式（４）で表される構造を有するエポキシ樹脂、下記一般式（６）で表される構造を有するエポキシ樹脂がより好ましい。
【００２８】
【化４】
0005320714.tif 000007
（ただし、上記一般式（４）において、Ｒ１は炭素数１〜６の炭化水素基であり、互いに同じであっても異なっていてもよい。Ｒ２は炭素数１〜４の炭化水素基である。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００２９】
【化５】
0005320714.tif 000008
（ただし、上記一般式（５）において、Ｒ１は炭素数１〜６の炭化水素基であり、互いに同じであっても異なっていてもよい。Ｒ２は炭素数１〜４の炭化水素基である。ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００３０】
【化６】
0005320714.tif 000009
（ただし、上記一般式（６）において、Ｒ１は炭素数１〜６の炭化水素基であり、互いに同じであっても異なっていてもよい。Ｒ２は炭素数１〜４の炭化水素基である。ｃは０〜５の整数であり、ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００３１】
【化７】
0005320714.tif 000010
（ただし、上記一般式（７）において、Ｒ１は炭素数１〜６の炭化水素基であり、互いに同じであっても異なっていてもよい。Ｒ２は炭素数１〜４の炭化水素基である。ｄは０〜３の整数である。ｍ、ｎはモル比を表し、０＜ｍ＜１、０＜ｎ＜１で、ｍ＋ｎ＝１、かつ、ｍ／ｎは１／１０〜１／１である。）
【００３２】
本実施形態で用いられる一般式（１）で表される構造を有するエポキシ樹脂（Ａ１）は、フェノール性水酸基含有芳香族類、アルデヒド類、下記一般式（２）で表される化合物（Ｊ）を共縮合して得られたフェノール樹脂類をエピクロルヒドリンでグリシジルエーテル化することにより得ることができる。下記一般式（２）で表される化合物（Ｊ）は、グルシジルエーテル基が結合していない芳香族環にＷ１Ｒ２（Ｗ１は酸素原子又は硫黄原子、Ｒ２は炭素数１〜４の炭化水素基）が結合している点を特徴とするものである。Ｗ１Ｒ２が結合していることで下記一般式（２）で表される化合物（Ｊ）は極性を有し、これにより反応性が向上するため、フェノール性水酸基含有芳香族類、アルデヒド類からなるノボラック樹脂の構造中に該化合物（Ｊ）の構造を導入することができるものである。該エポキシ樹脂（Ａ１）は、同様に耐燃性に優れ、低吸水性であるビフェニレン骨格を有するフェノールアラルキル型エポキシ樹脂よりも原料コストが安く、原料も入手し易いといった利点があるため、低コストで製造又は入手することができるものである。
【００３３】
【化２】
0005320714.tif 000011
（ただし、上記一般式（２）において、Ａｒは炭素数６〜２０の芳香族基、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ａは０〜１０の整数であり、ｂは１〜３の整数である。）
【００３４】
エポキシ樹脂（Ａ１）の製造に用いられるフェノール性水酸基含有芳香族類としては、特に限定されるものではないが、例えば、フェノール、カテコール、レゾルシノール、ヒドロキノン、ｏ−クレゾール、ｐ−クレゾール、ｍ−クレゾール、フェニルフェノール、エチルフェノール、ｎ−プロピルフェノール、ｉｓｏ−プロピルフェノール、ｔ−ブチルフェノール、キシレノール、メチルプロピルフェノール、メチルブチルフェノール、ジプロピルフェノール、ジブチルフェノール、ノニルフェノール、メシトール、２，３，５−トリメチルフェノール、２，３，６−トリメチルフェノール等のフェノール類、１−ナフトール、２−ナフトール、メチルナフトール等のナフトール類が挙げられる。これらの中でも、フェノール、ｏ−クレゾール、１−ナフトール、２−ナフトールが好ましく、更にｏ−クレゾールがより好ましい。これらは、１種類を単独で用いても、２種類以上を併用してもよい。
【００３５】
エポキシ樹脂（Ａ１）の製造に用いられるアルデヒド類としては、特に限定されるものではないが、例えば、ホルムアルデヒド、アセトアルデヒド、プロピオンアルデヒド等の脂肪族系アルデヒド、ベンズアルデヒド、４−メチルベンズアルデヒド、３，４−ジメチルベンズアルデヒド、４−ビフェニルアルデヒド、ナフチルアルデヒド、サリチルアルデヒド等の芳香族アルデヒドが挙げられる。これらの中でも、ホルムアルデヒド、ベンズアルデヒド、ナフチルアルデヒドが好ましく、更にホルムアルデヒドがより好ましい。これらは、１種類を単独で用いても、２種類以上を併用してもよい。
【００３６】
エポキシ樹脂（Ａ１）の製造に用いられる一般式（２）で表される化合物（Ｊ）としては、一般式（２）の構造であれば特に限定されるものではないが、例えば、メトキシベンゼン、エトキシベンゼン、メチルフェニルスルフィド、エチルフェニルスルフィド、１−メトキシナフタレン、２−メトキシナフタレン、１−メチル−２−メトキシナフタレン、１−メトキシ−２−メチルナフタレン、１，３，５−トリメチル−２−メトキシナフタレン、１−エトキシナフタレン、２−エトキシナフタレン、１−ｔ−ブトキシナフタレン、メチルナフチルスルフィド、エチルナフチルスルフィド、１，４−ジメトキシナフタレン、２，６−ジメトキシナフタレン、２，７−ジメトキシナフタレン、１−メトキシアントラセン等が挙げられる。これらの中でも、他の必要特性として耐燃性、低吸水性等を考慮すると、下記式（８）で表される化合物が好ましく、下記式（９）で表されるメトキシナフタレン化合物がより好ましい。
【００３７】
【化８】
0005320714.tif 000012
（ただし、上記一般式（８）において、Ｒ１は炭素数１〜６の炭化水素基であり、互いに同じであっても異なっていてもよい。Ｒ２は炭素数１〜４の炭化水素基で、Ｗ１は酸素原子又は硫黄原子である。ｃは０〜５の整数である。）
【００３８】
【化９】
0005320714.tif 000013
（ただし、上記一般式（９）において、Ｒ１は炭素数１〜６の炭化水素基であり、互いに同じであっても異なっていてもよい。ｃは０〜５の整数である。）
【００３９】
本実施形態で用いられるエポキシ樹脂（Ａ１）の前駆体であるフェノール樹脂類の合成方法については特に限定しないが、例えば、フェノール性水酸基含有芳香族類とアルデヒド類と一般式（２）で表される化合物（Ｊ）とを共存下で酸性触媒を用いて共縮合させる方法が挙げられる。
【００４０】
本実施形態で用いられる一般式（１）で表される構造を有するエポキシ樹脂（Ａ１）の合成方法については特に限定しないが、例えば、エポキシ樹脂（Ａ１）の前駆体であるフェノール樹脂類を過剰のエピクロルヒドリンに溶解した後、水酸化ナトリウム、水酸化カリウム等のアルカリ金属水酸化物の存在下で５０〜１５０℃、好ましくは６０〜１２０℃で１〜１０時間反応させる方法等が挙げられる。反応終了後、過剰のエピクロルヒドリンを留去し、残留物をトルエン、メチルイソブチルケトン等の溶剤に溶解し、濾過し、水洗して無機塩を除去し、次いで溶剤を留去することにより目的のエポキシ樹脂（Ａ１）を得ることができる。
【００４１】
本実施形態では、一般式（１）で表される構造を有するエポキシ樹脂（Ａ１）を用いることによる効果が損なわれない範囲で、他のエポキシ樹脂を併用することができる。併用できるエポキシ樹脂としては、例えばビフェニル型エポキシ樹脂、ビスフェノール型エポキシ樹脂、スチルベン型エポキシ樹脂、フェノールノボラック型エポキシ樹脂、クレゾールノボラック型エポキシ樹脂、トリフェノールメタン型エポキシ樹脂、フェニレン骨格を有するフェノールアラルキル型エポキシ樹脂、ビフェニレン骨格を有するフェノールアラルキル型エポキシ樹脂、ナフトール型エポキシ樹脂、アルキル変性トリフェノールメタン型エポキシ樹脂、トリアジン核含有エポキシ樹脂、ジシクロペンタジエン変性フェノール型エポキシ樹脂、アントラセン又はその水添化物の骨格を有するエポキシ樹脂、ハイドロキノン型エポキシ樹脂等が挙げられる。半導体封止用エポキシ樹脂組成物としての耐湿信頼性を考慮すると、イオン性不純物であるＮａイオンやＣｌイオンが極力少ない方が好ましく、硬化性の点からエポキシ当量としては１００ｇ／ｅｑ以上５００ｇ／ｅｑ以下が好ましい。
【００４２】
他のエポキシ樹脂を併用する場合における一般式（１）で表される構造を有するエポキシ樹脂（Ａ１）の配合割合としては、全エポキシ樹脂中、２０重量％以上であることが好ましく、４０重量％以上であることがより好ましい。上記範囲内であると、成形時の収縮性が大きい硬化物となる効果が得られ、（Ｃ）無機充填剤の配合割合を特定範囲とすることと相俟って優れた連続成形性を発現することができる。
【００４３】
本実施形態では、硬化剤として、耐燃性、耐湿性、電気特性、硬化性、保存安定性等の点からフェノール性水酸基を２個以上含む化合物（Ｂ）を用いる。このフェノール性水酸基を２個以上含む化合物（Ｂ）は、１分子内にフェノール性水酸基を２個以上有するモノマー、オリゴマー、ポリマー全般であり、その分子量、分子構造を特に限定するものではないが、例えば、フェノールノボラック樹脂、クレゾールノボラック樹脂、トリフェノールメタン型フェノール樹脂、テルペン変性フェノール樹脂、ジシクロペンタジエン変性フェノール樹脂、フェニレン骨格及び／又はビフェニレン骨格等を有するフェノールアラルキル樹脂、フェニレン及び／又はビフェニレン骨格等を有するナフトールアラルキル樹脂、ビスフェノール化合物等が挙げられ、これらは１種類を単独で用いても２種類以上を併用してもよい。これらのうち、硬化性の点から水酸基当量は９０ｇ／ｅｑ以上２５０ｇ／ｅｑ以下のものが好ましい。その中でも、フェニレン骨格及び／又はビフェニレン骨格等を有するフェノールアラルキル樹脂、フェニレン及び／又はビフェニレン骨格等を有するナフトールアラルキル樹脂が、架橋点が適度に離れており、スティッキング性とのバランスにおいて、成形時の収縮率を安定して増大させることができるため好適である。
【００４４】
エポキシ樹脂（Ａ）とフェノール性水酸基を２個以上含む化合物（Ｂ）の構成比は、エポキシ樹脂（Ａ）全体のエポキシ基数（Ｅｐ）と化合物（Ｂ）全体のフェノール性水酸基数（Ｐｈ）との当量比（Ｅｐ／Ｐｈ）が０．９以上、１．３以下であることが好ましく、０．９以上、１．２以下であることがより好ましい。この範囲内であれば、樹脂組成物の封止成形時のおける硬化性の低下、スティッキングの悪化、樹脂硬化物におけるガラス転移温度の低下、並びに、半導体装置における耐湿信頼性の低下等を引き起こす可能性が低い。
【００４５】
本実施形態に用いる無機充填剤（Ｃ）としては、一般に半導体封止用樹脂組成物に用いられているものを使用することができ、例えば、溶融シリカ、球状シリカ、結晶シリカ、アルミナ、窒化珪素、窒化アルミ等が挙げられる。無機充填剤（Ｃ）の粒径としては、金型への充填性を考慮すると０．０１μｍ以上、１５０μｍ以下であることが望ましい。また、無機充填剤（Ｃ）の含有量としては、エポキシ樹脂組成物全体の８６重量％以上、９２重量％以下であることが好ましく、８６重量％以上、９０重量％以下であることがより好ましい。無機充填剤（Ｃ）の含有量が上記下限値以上であると、前述した成形時の収縮性が大きい硬化物を与える効果を有する一般式（１）で表される構造を有するエポキシ樹脂（Ａ１）用いることと相俟って、信頼性に影響を及ぼすような離型効果の強い離型剤を用いずとも、スティッキング等の不具合が発生し難く、優れた連続成形性を得ることができる。また、無機充填剤（Ｃ）の含有量が上記上限値以下であると、流動性が損なわれることによる充填不良やボイドの発生等の成形面での不具合を引き起こす恐れが少ない。更に、無機充填剤（Ｃ）の含有量が上記範囲内であると、半導体装置における信頼性も満足させることができる。無機充填剤（Ｃ）は信頼性を向上させるために予め表面にカップリング剤等による表面処理をすることも可能である。
【００４６】
本実施形態に用いる硬化促進剤（Ｄ）は、エポキシ樹脂（Ａ）のエポキシ基とフェノール性水酸基を２個以上含む化合物（Ｂ）のフェノール性水酸基との反応を促進するものであればよく、一般の半導体封止用エポキシ樹脂組成物に使用されているものを利用することができる。具体例としては、有機ホスフィン、テトラ置換ホスホニウム化合物、ホスホベタイン化合物、ホスフィン化合物とキノン化合物との付加物等のリン原子含有化合物、１，８−ジアザビシクロ（５，４，０）ウンデセン−７、ベンジルジメチルアミン、２−メチルイミダゾール等の窒素原子含有化合物が挙げられる。これらのうち、リン原子含有化合物が好ましく、特に流動性という点を考慮するとテトラ置換ホスホニウム化合物が好ましく、またエポキシ樹脂組成物の硬化物熱時低弾性率という点を考慮するとホスホベタイン化合物、ホスフィン化合物とキノン化合物との付加物が好ましく、また潜伏的硬化性という点を考慮すると、ホスホニウム化合物とシラン化合物との付加物が好ましい。
【００４７】
本実施形態で利用することができる有機ホスフィンとしては、例えばエチルホスフィン、フェニルホスフィン等の第１ホスフィン、ジメチルホスフィン、ジフェニルホスフィン等の第２ホスフィン、トリメチルホスフィン、トリエチルホスフィン、トリブチルホスフィン、トリフェニルホスフィン等の第３ホスフィンが挙げられる。
【００４８】
本実施形態で利用することができるテトラ置換ホスホニウム化合物としては、下記一般式（１０）で表される化合物等が挙げられる。
【００４９】
【化１０】
0005320714.tif 000014
（ただし、上記一般式（１０）において、Ｐはリン原子を表す。Ｒ４、Ｒ５、Ｒ６及びＲ７は芳香族基又はアルキル基を表す。Ａはヒドロキシル基、カルボキシル基、チオール基から選ばれる官能基のいずれかを芳香環に少なくとも１つ有する芳香族有機酸のアニオンを表す。ＡＨはヒドロキシル基、カルボキシル基、チオール基から選ばれる官能基のいずれかを芳香環に少なくとも１つ有する芳香族有機酸を表す。ｘ、ｙは１〜３の整数、ｚは０〜３の整数であり、かつｘ＝ｙである。）
【００５０】
一般式（１０）で表される化合物は、例えば以下のようにして得られるがこれに限定されるものではない。まず、テトラ置換ホスホニウムハライドと芳香族有機酸と塩基を有機溶剤に混ぜ均一に混合し、その溶液系内に芳香族有機酸アニオンを発生させる。次いで水を加えると、一般式（１０）で表される化合物を沈殿させることができる。一般式（１０）で表される化合物において、リン原子に結合するＲ４、Ｒ５、Ｒ６及びＲ７がフェニル基であり、かつＡＨはヒドロキシル基を芳香環に有する化合物、すなわちフェノール類であり、かつＡは該フェノール類のアニオンであるのが好ましい。
【００５１】
本実施形態で利用することができるホスホベタイン化合物としては、下記一般式（１１）で表される化合物等が挙げられる。
【００５２】
【化１１】
0005320714.tif 000015
（ただし、上記一般式（１１）において、Ｘ１は炭素数１〜３のアルキル基、Ｙ１はヒドロキシル基を表す。ｆは０〜５の整数であり、ｇは０〜３の整数である。）
【００５３】
一般式（１１）で表される化合物は、例えば以下のようにして得られる。まず、第三ホスフィンであるトリ芳香族置換ホスフィンとジアゾニウム塩とを接触させ、トリ芳香族置換ホスフィンとジアゾニウム塩が有するジアゾニウム基とを置換させる工程を経て得られる。しかしこれに限定されるものではない。
【００５４】
本実施形態で利用することができるホスフィン化合物とキノン化合物との付加物としては、下記一般式（１２）で表される化合物等が挙げられる。
【化１２】
0005320714.tif 000016
（ただし、上記一般式（１２）において、Ｐはリン原子を表す。Ｒ８、Ｒ９及びＲ１０は炭素数１〜１２のアルキル基又は炭素数６〜１２のアリール基を表し、互いに同一であっても異なっていてもよい。Ｒ１１、Ｒ１２及びＲ１３は水素原子又は炭素数１〜１２の炭化水素基を表し、互いに同一であっても異なっていてもよく、Ｒ１１とＲ１２が結合して環状構造となっていてもよい。）
【００５５】
ホスフィン化合物とキノン化合物との付加物に用いるホスフィン化合物としては、トリフェニルホスフィン、トリス（アルキルフェニル）ホスフィン、トリス（アルコキシフェニル）ホスフィン、トリナフチルホスフィン、トリス（ベンジル）ホスフィン等の芳香環に無置換あるいはアルキル基、アルコキシル基等の置換基が存在するものが好ましく、アルキル基、アルコキシル基の有機基としては１〜６の炭素数を有するものが挙げられる。入手しやすさの観点からはトリフェニルホスフィンが好ましい。
【００５６】
またホスフィン化合物とキノン化合物との付加物に用いるキノン化合物としては、ｏ−ベンゾキノン、ｐ−ベンゾキノン、アントラキノン類が挙げられ、中でもｐ−ベンゾキノンが保存安定性の点から好ましい。
【００５７】
ホスフィン化合物とキノン化合物との付加物の製造方法としては、有機第三ホスフィンとベンゾキノン類の両者が溶解することができる溶媒中で接触、混合させることにより付加物を得ることができる。溶媒としてはアセトンやメチルエチルケトン等のケトン類で付加物への溶解性が低いものがよい。しかしこれに限定されるものではない。
一般式（１２）で表される化合物において、リン原子に結合するＲ８、Ｒ９及びＲ１０がフェニル基であり、かつＲ１１、Ｒ１２及びＲ１３が水素原子である化合物、すなわち１，４−ベンゾキノンとトリフェニルホスフィンを付加させた化合物がエポキシ樹脂組成物の硬化物熱時弾性率を低下させる点で好ましい。
【００５８】
本実施形態で利用することができるホスホニウム化合物とシラン化合物との付加物としては、下記一般式（１３）で表される化合物等が挙げられる。
【化１３】
0005320714.tif 000017
（ただし、上記一般式（１３）において、Ｐはリン原子を表し、Ｓｉは珪素原子を表す。Ｒ１４、Ｒ１５、Ｒ１６及びＲ１７は、それぞれ、芳香環又は複素環を有する有機基、あるいは脂肪族基を表し、互いに同一であっても異なっていてもよい。式中Ｘ２は、基Ｙ２及びＹ３と結合する有機基である。式中Ｘ３は、基Ｙ４及びＹ５と結合する有機基である。Ｙ２及びＹ３は、プロトン供与性基がプロトンを放出してなる基を表し、同一分子内の基Ｙ２及びＹ３が珪素原子と結合してキレート構造を形成するものである。Ｙ４及びＹ５はプロトン供与性基がプロトンを放出してなる基を表し、同一分子内の基Ｙ４及びＹ５が珪素原子と結合してキレート構造を形成するものである。Ｘ２、及びＸ３は互いに同一でも異なっていてもよく、Ｙ２、Ｙ３、Ｙ４、及びＹ５は互いに同一であっても異なっていてもよい。Ｚ１は芳香環又は複素環を有する有機基、あるいは脂肪族基である。）
【００５９】
一般式（１３）において、Ｒ１４、Ｒ１５、Ｒ１６及びＲ１７としては、例えば、フェニル基、メチルフェニル基、メトキシフェニル基、ヒドロキシフェニル基、ナフチル基、ヒドロキシナフチル基、ベンジル基、メチル基、エチル基、ｎ−ブチル基、ｎ−オクチル基及びシクロヘキシル基等が挙げられ、これらの中でも、フェニル基、メチルフェニル基、メトキシフェニル基、ヒドロキシフェニル基、ヒドロキシナフチル基等の置換基を有する芳香族基もしくは無置換の芳香族基がより好ましい。
【００６０】
また、一般式（１３）において、Ｘ２は、Ｙ２及びＹ３と結合する有機基である。同様に、Ｘ３は、基Ｙ４及びＹ５と結合する有機基である。Ｙ２及びＹ３はプロトン供与性基がプロトンを放出してなる基であり、同一分子内の基Ｙ２及びＹ３が珪素原子と結合してキレート構造を形成するものである。同様にＹ４及びＹ５はプロトン供与性基がプロトンを放出してなる基であり、同一分子内の基Ｙ４及びＹ５が珪素原子と結合してキレート構造を形成するものである。基Ｙ２及びＹ３は互いに同一でも異なっていてもよく、基Ｙ２、Ｙ３、Ｙ４、及びＹ５は互いに同一であっても異なっていてもよい。このような一般式（１３）中の−Ｙ２−Ｘ２−Ｙ３−、及び−Ｙ４−Ｘ３−Ｙ５−で表される基は、２価以上のプロトン供与体が、プロトンを２個放出してなる基で構成されるものであり、２価以上のプロトン供与体としては、例えば、カテコール、ピロガロール、１，２−ジヒドロキシナフタレン、２，３−ジヒドロキシナフタレン、２，２’−ビフェノール、１，１’−ビ−２−ナフトール、サリチル酸、１−ヒドロキシ−２−ナフトエ酸、３−ヒドロキシ−２−ナフトエ酸、クロラニル酸、タンニン酸、２−ヒドロキシベンジルアルコール、１，２−シクロヘキサンジオール、１，２−プロパンジオール及びグリセリン等が挙げられるが、これらの中でも、カテコール、１，２−ジヒドロキシナフタレン、２，３−ジヒドロキシナフタレンがより好ましい。
【００６１】
また、一般式（１３）中のＺ１は、芳香環又は複素環を有する有機基又は脂肪族基を表し、これらの具体的な例としては、メチル基、エチル基、プロピル基、ブチル基、ヘキシル基及びオクチル基等の脂肪族炭化水素基や、フェニル基、ベンジル基、ナフチル基及びビフェニル基等の芳香族炭化水素基、グリシジルオキシプロピル基、メルカプトプロピル基、アミノプロピル基及びビニル基等の反応性置換基などが挙げられるが、これらの中でも、メチル基、エチル基、フェニル基、ナフチル基及びビフェニル基が熱安定性の面から、より好ましい。
【００６２】
ホスホニウム化合物とシラン化合物との付加物の製造方法としては、メタノールを入れたフラスコに、フェニルトリメトキシシラン等のシラン化合物、２，３−ジヒドロキシナフタレン等の２価以上のプロトン供与体を加えて溶かし、次に室温攪拌下ナトリウムメトキシド−メタノール溶液を滴下する。さらにそこへ予め用意したテトラフェニルホスホニウムブロマイド等のテトラ置換ホスホニウムハライドをメタノールに溶かした溶液を室温攪拌下滴下すると結晶が析出する。析出した結晶を濾過、水洗、真空乾燥すると、ホスホニウム化合物とシラン化合物との付加物が得られる。しかし、これに限定されるものではない。
【００６３】
本実施形態に用いる硬化促進剤（Ｄ）の配合量は、全エポキシ樹脂組成物中０．１重量％以上、１重量％以下が好ましい。硬化促進剤（Ｄ）の配合量が上記範囲内であると、硬化性の低下を引き起こす恐れが少ない。また、硬化促進剤（Ｄ）の配合量が上記範囲内であると、流動性の低下を引き起こす恐れが少ない。
【００６４】
本実施形態では、封止成形時において、スティッキングの問題や、充填不良、ボイド等の不具合を起こさずに、優れた連続成形性を発現させ、かつ半導体装置における良好な信頼性を得るために、無機充填剤（Ｃ）が全組成物中に８６重量％以上、９２重量％以下の割合で高充填されていながら、樹脂組成物の成形時の収縮率が０．４０％以上、０．６５％未満の範囲と、高い値になるようにすることが好ましい。成形時の収縮率の下限値については、０．４２％以上であることがより好ましい。成形時の収縮率がこの範囲内であれば、優れた連続成形性、信頼性を維持することができる。図１に、従来技術、並びに本実施形態の実施例及び比較例における無機充填剤配合割合と成形時の収縮率の関係を示した。図１に示すとおり、無機充填剤（Ｃ）が全組成物中に８６重量％以上、９２重量％以下の割合で高充填されていながら、樹脂組成物の成形時の収縮率が０．４０％以上、０．６５％未満という高い範囲となるような技術は今までにはなかったものであり、エポキシ樹脂（Ａ）中における一般式（１）で表される構造を有するエポキシ樹脂（Ａ１）の配合割合や、エポキシ樹脂（Ａ）とフェノール性水酸基を２個以上含む化合物（Ｂ）との構成比等を、本実施形態の範囲内で適宜調整することで実現させることができる。尚、本実施形態において、樹脂組成物の成形時の収縮率は、以下のようにして測定する。すなわち、トランスファー成形機を用いて、金型温度１７５℃、成形圧力９．８ＭＰａ、硬化時間１２０秒の条件下で、直径１００ｍｍ、厚さ３ｍｍの円盤状の硬化物を成形し、１７５℃での金型キャビティの内径寸法と、室温（２５℃）での円盤状の硬化物の外径寸法とを測定し、下記（イ）式で算出する。
収縮率（％）＝｛（１７５℃での金型キャビティの内径寸法）−（２５℃での円盤の硬化物の外径寸法）｝／（１７５℃での金型キャビティの内径寸法）×１００（％）
（イ）
【００６５】
本実施形態において硬化物性として好ましい態様は、成形後の硬化物のガラス転移温度が１００℃以上、１２５℃以下であり、より好ましくはガラス転移温度を超える領域における線膨張係数が２．２×１０−５／℃以上、４．０×１０−５／℃以下である。成形後の硬化物の物性は、成形性を示す指標として重要である。成形後の硬化物のガラス転移温度に関しては、上記下限以上では、硬化物のスティッキングが起き難く、上記上限以下では成形時の収縮率を好ましい範囲に調整することが容易となる。また、成形後の硬化物のガラス転移温度を超える領域における線膨張係数に関しては、この範囲に制御することにより、本実施形態の成形時の収縮率を好ましい範囲に調整することが容易となる。尚、本実施形態において、成形後の硬化物のガラス転移温度及びガラス転移温度を超える領域における線膨張係数は、以下のようにして測定する。すなわち、トランスファー成形機を用いて、金型温度１７５℃、成形圧力９．８ＭＰａ、硬化時間１２０秒の条件下で成形した、幅４ｍｍ、厚さ３ｍｍ、長さ１５ｍｍの試験片の長さ方向について、圧縮荷重５ｇ、昇温速度１０℃／分、測定範囲−６５℃〜３００℃の条件下で、熱機械分析法（ＴＭＡ）により測定する。熱機械分析装置としては、例えば、セイコーインスツル（株）製、ＴＭＡ−１２０／ＳＳＣ６２００等を用いることができる。尚、ガラス転移温度を超える領域における線膨張係数とは、測定によって得られる温度と試料寸法とのグラフにおいて、ガラス転移温度を越える領域でその傾きがほぼ一定となった部分における平均値を持ってその値とするものである。
【００６６】
本実施形態において硬化物性として更に好ましい態様としては、成形、後硬化後の硬化物のガラス転移温度が１１０℃以上、１４０℃以下であり、ガラス転移温度より低い領域における線膨張係数が０．６×１０−５／℃以上、１．２×１０−５／℃以下である。成形後、更に後硬化することで完全硬化に近い状態となった後における硬化物の物性は、半導体装置としての信頼性を示す指標として重要である。成形、後硬化後の硬化物のガラス転移温度、及びガラス転移温度より低い領域における線膨張係数が上記範囲内であれば、半導体装置として優れた信頼性を得ることができる。尚、本実施形態において、成形、後硬化後の硬化物のガラス転移温度及びガラス転移温度より低い領域における線膨張係数は、以下のようにして測定する。すなわち、トランスファー成形機を用いて、金型温度１７５℃、成形圧力９．８ＭＰａ、硬化時間１２０秒の条件下で成形した後、１７５℃で４時間後硬化させた、幅４ｍｍ、厚さ３ｍｍ、長さ１５ｍｍの試験片の長さ方向について、圧縮荷重５ｇ、昇温速度１０℃／分、測定範囲−６５℃〜３００℃の条件下で、熱機械分析法（ＴＭＡ）により測定する。熱機械分析装置としては、例えば、セイコーインスツル（株）製、ＴＭＡ−１２０／ＳＳＣ６２００等を用いることができる。尚、ガラス転移温度より低い領域における線膨張係数とは、測定によって得られる温度と試料寸法とのグラフにおいて、ガラス転移温度より低い領域でその傾きがほぼ一定となった部分における平均値を持ってその値とするものである。
【００６７】
本実施形態のエポキシ樹脂組成物が、無機充填剤（Ｃ）が全組成物中に８６重量％以上、９２重量％以下の割合で高充填されていながら、成形時の収縮率が０．４０％以上、０．６５％未満の範囲と高い値となり、好ましくは成形後の硬化物のガラス転移温度が１００℃以上、１２５℃以下となり、好ましくは成形後の硬化物のガラス転移温度を超える領域における線膨張係数が２．２×１０−５／℃以上、４．０×１０−５／℃以下となり、好ましくは成形、後硬化後の硬化物のガラス転移温度が１１０℃以上、１４０℃以下となり、好ましくはガラス転移温度より低い領域における線膨張係数が０．６×１０−５／℃以上、１．２×１０−５／℃以下となるようなものとするには、エポキシ樹脂（Ａ）と、フェノール性水酸基を２個以上含む化合物（Ｂ）と、無機充填剤（Ｃ）と、硬化促進剤（Ｄ）との種類と配合割合を調整することで達成することができる。特に、エポキシ樹脂（Ａ）における一般式（１）で表される構造を有するエポキシ樹脂（Ａ１）の配合割合、及び全組成物中における無機充填剤（Ｃ）の配合割合の選択が重要である。また、後述する離型剤や各種添加剤を適宜選択して用いることにより、上記特性を更に向上させることもできる。
【００６８】
本実施形態では連続成形性を発現させるために適宜離型剤を添加することもできる。その例としてはカルナバワックス等の天然ワックス、ポリエチレンワックス、酸化ポリエチレン等の合成ワックス、ステアリン酸やステアリン酸亜鉛等の高級脂肪酸及びその金属塩類若しくはパラフィン、高級脂肪酸エステル等の離型剤が挙げられ、単独又は複数添加することができる。
【００６９】
本実施形態で用いることができる離型剤の配合割合としては、全樹脂組成物中に、０．０１重量％以上、１重量％以下が好ましく、より好ましくは０．０３重量％以上０．５重量％以下である。上記範囲内であると、金型からの樹脂硬化物の離型性に優れる。また、上記範囲内であると、樹脂硬化物と界面の密着性が損なわれることがなく、半田処理時における樹脂硬化物とリードフレーム部材との剥離を抑制することができる。また、上記範囲内であると、金型汚れや樹脂硬化物外観の悪化を抑制することもできる。
【００７０】
また、本実施形態では、連続成形性に関し、成形時の金型表面の汚れや樹脂硬化物表面の汚れの進行を抑え、且つ連続成形性を高める添加剤を含むことができる。そのような添加剤の例としては、カルボキシル基を有するブタジエン・アクリロニトリル共重合体及び／又は、カルボキシル基を有するブタジエン・アクリロニトリル共重合体とエポキシ樹脂との反応生成物、カルボキシル基を有するオルガノポリシロキサン、カルボキシル基を有するオルガノポリシロキサンとエポキシ樹脂との反応生成物等が挙げられる。これらカルボキシル基を有する化合物を添加することにより、封止用エポキシ樹脂組成物の原料として含まれるエポキシ樹脂組成物各成分と離型剤との相溶性、具体的にはエポキシ樹脂と離型剤との相溶性が適正な状態となり、成形時の金型表面の汚れや樹脂硬化物表面の汚れの進行を抑えることができ、また連続成形性を向上させる効果も有し好ましい。
【００７１】
本実施形態で用いることができるこれらの添加剤の総配合量としては、全エポキシ樹脂組成物中０．０１重量％以上、１重量％以下が好ましく、０．０５重量％以上、０．５重量％以下がより好ましく、０．１重量％以上、０．３重量％以下が特に好ましい。上記範囲にすることで、流動性の低下による成形時における充填不良の発生や高粘度化によるワイヤー流れ等の不具合の発生を抑えることができる。
【００７２】
本実施形態においては、エポキシ樹脂と無機充填剤との密着性を向上させるため、シランカップリング剤等の密着助剤を添加することができる。その例としては特に限定されないが、エポキシシラン、アミノシラン、ウレイドシラン、メルカプトシラン等が挙げられ、エポキシ樹脂と無機充填剤との間で反応し、エポキシ樹脂と無機充填剤の界面強度を向上させるものであればよく、より具体的には、エポキシシランとしては、例えば、γ−グリシドキシプロピルトリエトキシシラン、γ−グリシドキシプロピルトリメトキシシラン、γ−グリシドキシプロピルメチルジメトキシシラン、β−（３，４エポキシシクロヘキシル）エチルトリメトキシシラン等が挙げられる。また、アミノシランとしては、例えば、γ−アミノプロピルトリエトキシシラン、γ−アミノプロピルトリメトキシシラン、Ｎ−β（アミノエチル）γ−アミノプロピルトリメトキシシラン、Ｎ−β（アミノエチル）γ−アミノプロピルメチルジメトキシシラン、Ｎ−フェニルγ−アミノプロピルトリエトキシシラン、Ｎ−フェニルγ−アミノプロピルトリメトキシシラン、Ｎ−β（アミノエチル）γ−アミノプロピルトリエトキシシラン、Ｎ−６−（アミノヘキシル）３−アミノプロピルトリメトキシシラン、Ｎ−（３−（トリメトキシシリルプロピル）−１，３−ベンゼンジメタナン等が挙げられる。また、ウレイドシランとしては、例えば、γ−ウレイドプロピルトリエトキシシラン、ヘキサメチルジシラザン等が挙げられる。また、メルカプトシランとしては、例えば、γ−メルカプトプロピルトリメトキシシラン等が挙げられる。これらのシランカップリング剤は１種類を単独で用いても２種類以上を併用してもよい。
【００７３】
本実施形態に用いることができるシランカップリング剤の配合量としては、全エポキシ樹脂組成物中０．０１重量％以上、１重量％以下が好ましく、より好ましくは０．０５重量％以上、０．８重量％以下、特に好ましくは０．１重量％以上、０．６重量％以下である。シランカップリング剤の配合量が上記範囲内であれば、エポキシ樹脂と無機充填剤との界面強度が低下することによる半導体装置における耐半田クラック性の低下を引き起こす恐れが少ない。また、シランカップリング剤の配合量が上記範囲内であれば、エポキシ樹脂組成物の硬化物の吸水性が増大することによる耐半田クラック性の低下も引き起こす恐れが少ない。
【００７４】
本実施形態では、前述した成分以外に、カーボンブラック、ベンガラ、酸化チタン等の着色剤；シリコーンオイル、シリコーンゴム等の低応力添加剤；ハイドロタルサイト等の無機イオン交換体；水酸化アルミニウム、水酸化マグネシウム等の金属水酸化物や、硼酸亜鉛、モリブデン酸亜鉛、フォスファゼン等の難燃剤；等の添加剤を適宜配合してもよい。
【００７５】
本実施形態の半導体封止用エポキシ樹脂組成物は、本実施形態の構成成分及びその他の添加剤等を、例えば、ミキサー等を用いて常温で均一に混合したもの、更にその後、加熱ロール、ニーダー又は押出機等の混練機を用いて溶融混練し、続いて冷却、粉砕したものなど、必要に応じて適宜分散度や流動性等を調整したものを用いることができる。
【００７６】
本実施形態の半導体封止用エポキシ樹脂組成物の硬化物により半導体素子を封止し半導体装置を製造するには、例えば、半導体素子を搭載したリードフレーム、回路基板等を金型キャビティ内に設置した後、半導体封止用エポキシ樹脂組成物をトランスファーモールド、コンプレッションモールド、インジェクションモールド等の成形方法で成形硬化すればよい。
【００７７】
本実施形態で封止を行う半導体素子としては、特に限定されるものではなく、例えば、集積回路、大規模集積回路、トランジスタ、サイリスタ、ダイオード、固体撮像素子等が挙げられる。
【００７８】
本実施形態の半導体装置の形態としては、特に限定されないが、例えば、デュアル・インライン・パッケージ（ＤＩＰ）、プラスチック・リード付きチップ・キャリヤ（ＰＬＣＣ）、クワッド・フラット・パッケージ（ＱＦＰ）、ロー・プロファイル・クワッド・フラット・パッケージ（ＬＱＦＰ）、スモール・アウトライン・パッケージ（ＳＯＰ）、スモール・アウトライン・Ｊリード・パッケージ（ＳＯＪ）、薄型スモール・アウトライン・パッケージ（ＴＳＯＰ）、薄型クワッド・フラット・パッケージ（ＴＱＦＰ）、テープ・キャリア・パッケージ（ＴＣＰ）、ボール・グリッド・アレイ（ＢＧＡ）、チップ・サイズ・パッケージ（ＣＳＰ）等が挙げられる。
【００７９】
上記トランスファーモールドなどの成形方法で封止された本実施形態の半導体装置は、そのまま、或いは８０℃から２００℃程度の温度で、１０分から１０時間程度の時間をかけて完全硬化させた後、電子機器等に搭載される。
【００８０】
図２は、本実施形態に係るエポキシ樹脂組成物を用いた半導体装置の一例について、断面構造を示した図である。ダイパッド３上に、ダイボンド材硬化体２を介して半導体素子１が固定されている。半導体素子１の電極パッドとリードフレーム５との間は金線４によって接続されている。半導体素子１は、封止用樹脂組成物の硬化体６によって封止されている。
【実施例】
【００８１】
以下、本発明を実施例にて具体的に説明するが、本発明はこれらの実施例により何ら限定されるものではない。以下配合割合は重量部とする。
実施例、比較例で用いた成分について、以下に示す。
【００８２】
（エポキシ樹脂）
エポキシ樹脂１：下記式（１４）で表される構造を有するエポキシ樹脂（ｏ−クレゾールとホルムアルデヒドと２−メトキシナフタレンを共縮合して得られたフェノール樹脂をエピクロルヒドリンでグリシジルエーテル化したエポキシ樹脂。エポキシ当量２５１、軟化点５８℃。下記一般式（１４）において、ｍ／ｎ＝１／４。）
エポキシ樹脂２：下記式（１４）で表される構造を有するエポキシ樹脂（ｏ−クレゾールとホルムアルデヒドと２−メトキシナフタレンを共縮合して得られたフェノール樹脂をエピクロルヒドリンでグリシジルエーテル化したエポキシ樹脂。エポキシ当量２２０、軟化点５２℃。下記一般式（１４）において、ｍ／ｎ＝１／９。）
エポキシ樹脂３：下記式（１４）で表される構造を有するエポキシ樹脂（ｏ−クレゾールとホルムアルデヒドと２−メトキシナフタレンを共縮合して得られたフェノール樹脂をエピクロルヒドリンでグリシジルエーテル化したエポキシ樹脂。エポキシ当量２７０、軟化点６３℃。下記一般式（１４）において、ｍ／ｎ＝３／７。）
【００８３】
【化１４】
0005320714.tif 000018
【００８４】
エポキシ樹脂４：下記式（１５）で表される構造を有するエポキシ樹脂（フェノールとホルムアルデヒドとメチルフェニルスルフィドを共縮合して得られたフェノール樹脂をエピクロルヒドリンでグリシジルエーテル化したエポキシ樹脂。エポキシ当量１９６、軟化点５４℃。下記一般式（１５）において、ｍ／ｎ＝１／４。）
【００８５】
【化１５】
0005320714.tif 000019
【００８６】
エポキシ樹脂５：下記式（１６）で表される構造を有するエポキシ樹脂（フェノールとベンズアルデヒドとメチルフェニルスルフィドを共縮合して得られたフェノール樹脂をエピクロルヒドリンでグリシジルエーテル化したエポキシ樹脂。エポキシ当量２８５、軟化点７４℃。下記一般式（１６）において、ｍ／ｎ＝１／４。）
【００８７】
【化１６】
0005320714.tif 000020
【００８８】
エポキシ樹脂６：下記式（１７）で表される構造を有するエポキシ樹脂（ｏ−クレゾールとホルムアルデヒドとメチルナフチルスルフィドを共縮合して得られたフェノール樹脂をエピクロルヒドリンでグリシジルエーテル化したエポキシ樹脂。エポキシ当量２５５、軟化点６０℃。下記一般式（１７）において、ｍ／ｎ＝１／４。）
【００８９】
【化１７】
0005320714.tif 000021
【００９０】
エポキシ樹脂７：フェニレン骨格を有するフェノールアラルキル型エポキシ樹脂（フェニレン骨格を有するフェノールアラルキル樹脂をエピクロルヒドリンでグリシジルエーテル化したエポキシ樹脂。エポキシ当量２３８、軟化点６０℃。）
エポキシ樹脂８：オルソクレゾールノボラック型エポキシ樹脂（大日本インキ化学工業（株）製、Ｎ６６０。エポキシ当量１９６、軟化点６２℃。）
エポキシ樹脂９：トリフェノールメタン型エポキシ樹脂（ジャパンエポキシレジン（株）製、Ｅ−１０３２Ｈ６０。エポキシ当量１６９、軟化点５８℃。）
エポキシ樹脂１０：４，４’−ジヒドロキシ−３，３’，５，５’−テトラメチルビフェニルのグリシジルエーテル（ジャパンエポキシレジン（株）製、ＹＸ−４０００ＨＫ。エポキシ当量１９２、融点１０７℃。）
【００９１】
（フェノール性水酸基を２個以上含む化合物）
フェノール樹脂１：フェノールノボラック樹脂（住友ベークライト（株）製、ＰＲ−ＨＦ−３。水酸基当量１０４。軟化点８０℃。）
フェノール樹脂２：フェニレン骨格を有するフェノールアラルキル樹脂（三井化学（株）製、ＸＬＣ−４Ｌ。水酸基当量１６５、軟化点６５℃）
フェノール樹脂３：ビフェニレン骨格を有するビフェニルアラルキル樹脂（日本化薬（株）製、ＧＰＨ−６５、水酸基当量１９６、軟化点６５℃）
【００９２】
（無機充填剤）
溶融球状シリカ（平均粒径３０μｍ）
【００９３】
（硬化促進剤）
硬化促進剤１：下記式（１８）で表される硬化促進剤
【００９４】
【化１８】
0005320714.tif 000022
【００９５】
硬化促進剤２：トリフェニルホスフィン
【００９６】
硬化促進剤３：下記式（１９）で表される硬化促進剤
【化１９】
0005320714.tif 000023
【００９７】
硬化促進剤４：下記式（２０）で表される硬化促進剤
【化２０】
0005320714.tif 000024
硬化促進剤５：下記式（２１）で表される硬化促進剤
【化２１】
0005320714.tif 000025
【００９８】
（離型剤）
離型剤１：カルナバワックス（日興リカ（株）製、ニッコウカルナバ）
離型剤２：酸化ポリエチレン（滴点１２０℃、酸価２０ｍｇＫＯＨ／ｇ、数平均分子量２０００、密度０．９８ｇ／ｃｍ３、平均粒径４５μｍ、１０６μｍ以上の粒子の含有量０．０重量％。高密度ポリエチレンの酸化物。）
【００９９】
（シランカップリング剤）
シランカップリング剤１：γ−グリシドキシプロピルトリメトキシシラン
シランカップリング剤２：γ−メルカプトプロピルトリメトキシシラン
【０１００】
（着色剤）
カーボンブラック
【０１０１】
実施例１
エポキシ樹脂１                                                ８．３６重量部
フェノール樹脂１                                              ２．２７重量部
フェノール樹脂２                                              ２．２７重量部
溶融球状シリカ                                              ８６．００重量部
硬化促進剤１                                                  ０．３０重量部
離型剤１                                                      ０．２０重量部
シランカップリング剤１                                        ０．１５重量部
シランカップリング剤２                                        ０．１５重量部
カーボンブラック                                              ０．３０重量部
をミキサーにて常温混合し、８０〜１００℃の加熱ロールで溶融混練し、冷却後粉砕し、エポキシ樹脂組成物を得た。得られたエポキシ樹脂組成物を用いて以下の方法で評価した。評価結果を表１に示す。
【０１０２】
スパイラルフロー：低圧トランスファー成形機（コータキ精機（株）製、ＫＴＳ−１５）を用いて、ＥＭＭＩ−１−６６に準じたスパイラルフロー測定用金型に、１７５℃、注入圧力６．９ＭＰａ、保圧時間１２０秒の条件でエポキシ樹脂組成物を注入し、流動長を測定した。スパイラルフローは、流動性のパラメータであり、数値が大きい方が、流動性が良好である。単位はｃｍ。
【０１０３】
成形時の収縮率：トランスファー成形機（藤和精機（株）製、ＴＥＰ−５０−３０）を用いて、金型温度１７５℃、成形圧力９．８ＭＰａ、硬化時間１２０秒の条件下で、エポキシ樹脂組成物を注入成形して、直径１００ｍｍ、厚さ３ｍｍの試験片を作製した。１７５℃での金型キャビティの内径寸法と、室温（２５℃）での試験片の外径寸法とを測定し、下記（イ）式により収縮率を算出した。
収縮率（％）＝｛（１７５℃での金型キャビティの内径寸法）−（２５℃での円盤の硬化物の外径寸法）｝／（１７５℃での金型キャビティの内径寸法）×１００（％）
（イ）
【０１０４】
成形後の硬化物のガラス転移温度及びガラス転移温度を超える領域における線膨張係数：トランスファー成形機（藤和精機（株）製、ＴＥＰ−５０−３０）を用いて、金型温度１７５℃、成形圧力９．８ＭＰａ、硬化時間１２０秒の条件下で、樹脂組成物を注入成形して、幅４ｍｍ、厚さ３ｍｍ、長さ１５ｍｍの試験片を作製した。得られた試験片の長さ方向について、圧縮荷重５g、昇温速度５℃／分、測定範囲−６５℃〜３００℃の条件下で、熱機械分析法（ＴＭＡ、熱機械分析装置としてセイコーインスツル（株）製、ＴＭＡ−１２０／ＳＳＣ６２００を使用）により測定した。尚、ガラス転移温度を超える領域における線膨張係数とは、測定によって得られる温度と試料寸法とのグラフにおいて、ガラス転移温度を越える領域でその傾きがほぼ一定となった部分における平均値を持ってその値とするものである。
【０１０５】
成形、後硬化後の硬化物のガラス転移温度及びガラス転移温度より低い領域における線膨張係数：トランスファー成形機（藤和精機（株）製、ＴＥＰ−５０−３０）を用いて、金型温度１７５℃、成形圧力９．８ＭＰａ、硬化時間１２０秒の条件下で、樹脂組成物を注入成形して、幅４ｍｍ、厚さ３ｍｍ、長さ１５ｍｍの試験片を作製し、更に後硬化として１７５℃、４時間加熱処理を行った。成形、後硬化後の試験片の長さ方向について、圧縮荷重５g、昇温速度５℃／分、測定範囲−６５℃〜３００℃の条件下で、熱機械分析法（ＴＭＡ、熱機械分析装置としてセイコーインスツル（株）製、ＴＭＡ−１２０／ＳＳＣ６２００を使用）により測定した。尚、ガラス転移温度より低い領域における線膨張係数とは、測定によって得られる温度と試料寸法とのグラフにおいて、ガラス転移温度より低い領域でその傾きがほぼ一定となった部分における平均値を持ってその値とするものである。
【０１０６】
連続成形性：低圧トランスファー自動成形機（第一精工（株）製、ＧＰ−ＥＬＦ）を用いて、金型温度１７５℃、成形圧力９．８ＭＰａ、硬化時間１２０秒の条件で、エポキシ樹脂組成物によりシリコンチップ等を封止して８０ピンＱＦＰ（Ｃｕ製リードフレーム、パッケージ外寸：１４ｍｍ×２０ｍｍ×２．０ｍｍ厚、パッドサイズ：８．０ｍｍ×８．０ｍｍ、チップサイズ７．０ｍｍ×７．０ｍｍ×０．３５ｍｍ厚）を得る成形を、連続で７００ショットまで行なった。判定基準は未充填等全く問題なく６００ショットまで連続成形できたものを◎、未充填等全く問題なく４５０ショットまで連続成形できたものを○、それ以外を×とした。
【０１０７】
パッケージ外観及び金型汚れ性：上記連続成形性の評価において、４５０及び６００ショット成形後のパッケージ表面及び金型表面について、目視で汚れを評価した。パッケージ外観判断及び金型汚れ基準は、６００ショットまで汚れていないものを◎で、４５０ショットまで汚れていないものを○、汚れているものを×で表す。また、上記連続成形性において、４５０ショットまで問題なく成形できなかったものについては、連続成形を断念した時点でのパッケージ外観及び金型汚れ状況で判断した。
【０１０８】
耐半田性：上記連続成形性の評価において成形したパッケージを１７５℃、８時間で後硬化し、得られたパッケージを８５℃、相対湿度６０％で１６８時間加湿処理後、２６０℃のＩＲリフロー処理をした。パッケージ２０個について、半導体素子とエポキシ樹脂組成物の硬化物との界面の密着状態を超音波探傷装置により観察し、剥離発生率［（剥離発生パッケージ数）／（全パッケージ数）×１００］を算出した。単位は％。耐半田性の判断基準は、剥離が発生しなかったものは○、剥離発生率が２０％未満のものは△、剥離発生率が２０％以上のものは×とした。
【０１０９】
実施例２〜１７、１９、比較例１〜６
表１、表２、表３の配合に従い、実施例１と同様にしてエポキシ樹脂組成物を製造し、実施例１と同様にして評価した。評価結果を表１、表２、表３に示す。
【０１１０】
【表１】
0005320714.tif 000026
【０１１１】
【表２】
0005320714.tif 000027
【０１１２】
【表３】
0005320714.tif 000028
【０１１３】
実施例１〜１９は、一般式（１）で表される構造を有するエポキシ樹脂（Ａ１）を２０重量％以上含むエポキシ樹脂（Ａ）、フェノール性水酸基を２個以上含む化合物（Ｂ）、樹脂組成物全体に対して８６重量％以上、９２重量％以下の無機充填剤（Ｃ）及び硬化促進剤（Ｄ）を含むものであり、エポキシ樹脂（Ａ１）の種類と配合割合、フェノール性水酸基を２個以上含む化合物（Ｂ）の種類、無機充填剤（Ｃ）の配合割合、硬化促進剤（Ｄ）の種類、等を変えたものを含むものであるが、いずれも樹脂組成物の収縮率が０．４０％以上、０．６５％未満の範囲にあるものであり、流動性（スパイラルフロー）、連続成形性、パッケージ外観及び金型汚れ性、耐半田性のバランスに優れる結果が得られた。
【０１１４】
一方、一般式（１）で表される構造を有するエポキシ樹脂（Ａ１）を用いていない比較例１〜３では、樹脂組成物の収縮率が充分に大きな値となっていないため、離型性が低下し、連続成形性、パッケージ外観及び金型汚れ性が劣る結果となった。また、樹脂組成物全体に対する無機充填剤（Ｃ）の配合割合が８６重量％を下回る比較例４、５では、樹脂成分が多いことでスティッキングし易くなって離型性が低下し、連続成形性、パッケージ外観及び金型汚れ性が劣る結果となった。逆に、樹脂組成物全体に対する無機充填剤（Ｃ）の配合割合が９２重量％を越える比較例６では、樹脂成分が少ないことで流動性が低下し、充填不良、ボイド等の成形不具合が発生し易くなって、連続成形性、パッケージ外観及び金型汚れ性が劣る結果となった。
【産業上の利用可能性】
【０１１５】
本発明に従うと、連続成形性に優れ、信頼性が良好な半導体封止用エポキシ樹脂組成物を得ることができるため、半導体装置封止用として好適である。
【図面の簡単な説明】
【０１１６】
【図１】従来技術、並びに本発明の実施例及び比較例における無機充填剤配合割合と成形時の収縮率の関係を示す図である。
【図２】本発明に係るエポキシ樹脂組成物を用いた半導体装置の一例について、断面構造を示した図である。
【符号の説明】
【０１１７】
１  半導体素子
２  ダイボンド材硬化体
３  ダイパッド
４  金線
５  リードフレーム
６  封止用樹脂組成物の硬化体
【図１】
0005320714.tif 000033
【図２】
0005320714.tif 000034